(57)【特許請求の範囲】
【請求項１】
ラテックス・エマルジョン、ナノ多孔性粒子、界面活性剤、不凍剤、湿潤剤及び水を含み、
ラテックス・エマルジョン、ナノ多孔性粒子、界面活性剤、不凍剤、湿潤剤の各割合が、それぞれ、２〜２０重量％、０．０１〜５重量％、０．１〜２．５重量％、４０〜９０重量％、０．０１〜５重量％であり、
ナノ多孔性粒子が、孔径０．５ナノメートル以上、孔率０．１〜０．９５、粒径１００ミクロン未満、比表面積１００ｍ２／ｇ以上であり、
不凍剤が、少なくとも、プロピレングリコール、グリセリン、ジエチレングリコール及び１，３―プロパンジオールのうちの一つを含む
ことを特徴とするシーラント組成物。
【請求項２】
ナノ多孔性粒子が、少なくとも、ゼオライト、シリカエーロゲル、メソポーラス二酸化ケイ素、炭素エーロゲル、メソポーラス炭素、活性炭、セノスフェア、珪藻土、多孔性金属及び有機キレート化合物のうちの一つを含む
請求項１に記載のシーラント組成物。
【請求項３】
不凍添加剤を含み、その不凍添加剤が無機塩類及び／または有機塩を含む
請求項１または２のいずれかに記載のシーラント組成物。
【請求項４】
補助添加剤を含み、その補助添加剤が、少なくとも、耐食添加剤、殺虫剤、ｐＨ調節剤、あわ止め剤、防腐剤、着色剤及び付臭剤のうちの一つを含む
請求項１ないし３のいずれかに記載のシーラント組成物。
【発明の詳細な説明】
【技術分野】
【０００１】
本発明は、シーラント組成物に関する。
【背景技術】
【０００２】
車両のタイヤは路上にある硬いものでパンクすることがあり、パンクしたタイヤは回転が不安定になる。このような状況で交通事故が生じ、車両の運転者が身体的損傷を被る場合がある。このような状況を回避するために、液体シーラントが開発されてきた。一時的な応急の方法として、液体シーラントがパンクしたタイヤの修理に用いられ、これにより車両は修繕場所に到達するまで走行し続けられる。
【０００３】
現在、市場に出ている液体シーラントは、さまざまな調合に従って作られる。液体シーラントの現在の調合には、天然ラテックスが含まれている。例えば、特許文献１には、５５から６０重量％の除タンパクされた天然ラテックスを備えたシーラントが開示してある。特許文献２には、３０〜６０重量％の天然ラテックスを備えたシーラントが開示してある。
【０００４】
シール目的のために、特許文献３で指摘されているような芳香族テルペン樹脂またはフェノール樹脂のような粘着付与剤をシーラントに加えてもよい。さらに、特許文献４には、２０から４０重量％のＶＥＶＡ共重合体樹脂を粘着付与剤として用いることが開示してある。特許文献５には、他の材料（例えば合成ラテックス）を粘着付与剤として用いることが開示してある。
【０００５】
液体シーラントは広い温度領域で用いられるので、ほとんどの液体シーラントには不凍剤が含まれている。不凍剤の選択が、液体シーラントの粘度が低いか否かの決定において重要である。特許文献５及び６では、エチレングリコールまたはプロピレングリコールが不凍剤として用いられている。
【０００６】
しかし、エチレングリコールは環境に有害なため好ましくない。特許文献７及び８には、それぞれグリセリン、１，３―プロパンジオール及び他の不凍剤が開示してある。粘度を更に低下させるため、特許文献９には、グリセリンに酢酸カリウムを加えることにより、より少量のグリセリンで大量の純粋なグリセリンと同じ不凍効果を達成できることが開示してある。
【０００７】
さらに、密封性を向上させるために、固形分も液体シーラントに加えることができる。例えば、特許文献１０に開示してあるシーラントの調合では、２．５から１０重量％の繊維材料をシーラントに加え、ラテックス成分を１から１０重量％に抑えている。また、特許文献１１には、合成短繊維及びゴムラテックスからなるシーラントが開示してある。
【０００８】
液体シーラント、特に天然ラテックスを含む液体シーラントでは、密封性以外にその安定性が重要である。液体シーラントの安定性を向上させるため、界面活性剤を液体シーラントに加える。一般に、アニオン界面活性剤を液体シーラントに加えると優れた安定効果が達成されるが、低温では液体シーラントの粘度が高くなる。そこで、特許文献１２には、非イオン界面活性剤の使用が好ましいと述べられている。特許文献１１には、アニオン界面活性剤及び非イオン界面活性剤を併用した構成として液体シーラントの安定化を改善することが開示してある。
【０００９】
これまで多数のシーラント製品が開発されてきたが、そのほとんどには高い重量パーセント（１５重量％を超える）の固形分が含まれている。これらのシーラント製品を用いると、環境公害問題や清浄性の問題が生じるおそれがある。しかしながら、他のシーラント製品は不安定で、広い温度領域でタイヤの密封効果が良好ではない。さらにまた、エチレングリコールのような有害成分からなるシーラントの使用は望ましくなく、さらにシーラントで使用する固形粒子及び繊維には沈降の問題が起こり得る。
【先行技術文献】
【特許文献】
【００１０】
【特許文献１】米国発明特許第６３４４４９９号Ｂ１明細書
【特許文献２】米国発明特許第６９９２１１９号Ｂ２明細書
【特許文献３】米国発明特許第６８６４３０５号Ｂ２明細書
【特許文献４】米国発明特許第８１４８４４８号Ｂ２明細書
【特許文献５】米国発明特許出願公開公報第２０１２−０２７７３６４号明細書
【特許文献６】米国特許第７３８８０４１号Ｂ２明細書
【特許文献７】米国特許第８１８３３０９号Ｂ２明細書
【特許文献８】米国特許第７８６８０６１号Ｂ２明細書
【特許文献９】米国発明特許第７５８９１３５号Ｂ２明細書
【特許文献１０】米国特許第８２４２１９６号Ｂ２明細書
【特許文献１１】米国発明特許第８４７０９０９号Ｂ２明細書
【特許文献１２】米国発明特許出願公開公報第２０１２−０１１８１９９号Ａ１明細書
【発明の概要】
【発明が解決しようとする課題】
【００１１】
そこで、本発明は、先行技術における密封性及び安定性が良好でないという欠点を解消するシーラント組成物を提供することを課題とする。
【課題を解決するための手段】
【００１２】
上記課題を解決するため、本発明は、以下の構成を備える。
【００１３】
本発明発明の特徴はシーラント組成物を提供するものであり、このシーラント組成物には、ラテックス・エマルジョン、ナノ多孔性粒子、界面活性剤、不凍剤、湿潤剤及び水が含まれる。
【００１４】
他の特徴は、前記ナノ多孔性粒子には、ゼオライト、シリカエーロゲル、メソポーラス二酸化ケイ素、炭素エーロゲル、メソポーラス炭素、活性炭、セノスフェア、珪藻土、多孔性金属有機フレームワーク（ＭＯＦ）の少なくとも一つが含まれる点にある。
【００１５】
他の特徴は、前記シーラント組成物のナノ多孔性粒子の重量パーセントは、０．０１％から５％の範囲に及ぶ点にある。
【００１６】
他の特徴は、前記シーラント組成物の不凍剤の重量パーセントは、４０％から９０％の範囲に及ぶ点にある。
【００１７】
他の特徴は、前記不凍剤には、プロピレングリコール、グリセリン、ジエチレングリコール及び１，３―プロパンジオールの少なくとも一つが含まれる点にある。
【００１８】
他の特徴は、前記シーラント組成物のラテックス・エマルジョンの重量パーセントは、２％から２０％の範囲に及ぶ点にある。
【００１９】
他の特徴は、前記シーラント組成物の界面活性剤の重量パーセントは、０．１％から２．５％の範囲に及ぶ点にある。
【００２０】
他の特徴は、前記シーラント組成物の湿潤剤の重量パーセントは、０．０１％から５％の範囲に及ぶ点にある。
【００２１】
他の特徴は、前記シーラント組成物には不凍添加剤が含まれ、この不凍添加剤には無機塩類及び／または有機塩が含まれる点にある。
【００２２】
他の特徴は、前記シーラント組成物にはさらに補助添加剤が含まれ、この補助添加剤には、耐食添加剤、殺虫剤、ｐＨ調節剤、あわ止め剤、防腐剤、着色剤及び付臭剤の少なくとも一つが含まれる点にある。
【発明の効果】
【００２３】
本発明のシーラント組成物によれば、パンクしたタイヤを十分に密封できる。さらに、このシーラント組成物は使いやすく腐敗しにくく、長く貯蔵できるため、市場で十分な需要が見込まれる。
【発明を実施するための形態】
【００２４】
本発明は、タイヤを修理するためのシーラント組成物を開示する。シーラント組成物には、ラテックス・エマルジョン及びシール目的を達成するために構成された固形粒子と繊維が含まれる。シーラント組成物がタイヤ穴の中を通るときに、タイヤの内部と外部環境間の差圧が大きなせん断力を発生させる。このせん断力がラテックス・エマルジョンの固形ゴムを作る。こうして、タイヤの穴が密封される。
【００２５】
詳しく述べると、本発明のシーラント組成物には、ラテックス・エマルジョン、ナノ多孔性粒子、界面活性剤、不凍剤、湿潤剤及び水が含まれる。さらに、このシーラント組成物には不凍添加剤が含まれる。
【００２６】
さらに、本発明のラテックス・エマルジョンには、天然ラテックスまたは合成ラテックスを用いてもよい。ラテックス・エマルジョンが天然ラテックスである場合、不純物（例えば不要なタンパク質、脂質、ミネラル、無機イオン）や他の汚染要因物質を含まない天然ラテックスが好ましく、しかも調達可能なものでなければならない。天然ラテックスの質は、ラテックス材の供給源によって異なる。ラテックス・エマルジョンは、またＮＢＲまたはＳＢＲのような合成ラテックスでもよい。本発明において、シーラント組成物のラテックス・エマルジョンの重量パーセントは２％から２０％の間、好ましくは６％から１１％の間である。
【００２７】
さらに、本発明のナノ多孔性粒子は粒状、繊維状またはその他の形状でもよい。ナノ多孔性粒子はナノ多孔性構造であることから低密度であり、そのためナノ多孔性粒子が含まれるシーラント組成物の沈降率は低下する。そのうえ、ナノ多孔性粒子が低密度であることから、少量（重量当たり）のナノ多孔性粒子によってシーラント組成物のタイヤ穴の密封性が向上するため、ナノ多孔性粒子を含むシーラント組成物には、通常のシーラント組成物より広い市場での需要が見込まれる。なお、本発明において、シーラント組成物に含まれた少量のナノ多孔性粒子は沈着または沈殿するが、沈澱または沈降したナノ多孔性粒子は、シーラント組成物をわずかに揺らすことにより、再び容易に分散する。
【００２８】
ナノ多孔性粒子には、ゼオライト、シリカエーロゲル、メソポーラス二酸化ケイ素、炭素エーロゲル、メソポーラス炭素、活性炭、セノスフェア、珪藻土、及び多孔性金属ならびに有機キレート化合物（例えば金属有機フレームワーク）の少なくとも一つが含まれる。また、本発明では、キトサン・ゲル粒子を有するナノ多孔性粒子をシーラント組成物に加えてもよい。このシーラント組成物にキトサン・ゲル粒子を加える方法は、特許文献１２に開示してある。
【００２９】
本発明のナノ多孔性粒子の孔径は少なくとも０．５ナノメートルで、２ナノメートルより大きいことが好ましく、その多孔率は０．１から０．９５の間である。さらに、ナノ多孔性粒子は粒状、繊維状またはその他の形状でもよく、その粒径は１００ミクロン未満である。さらに、窒素吸収測定法で測定したナノ多孔性粒子の比表面積は、１００ｍ２／ｇを超えていることが必要である。シーラント組成物のナノ多孔性粒子の重量パーセントは、０．０１％から５％の間で、好ましくは０．１％から１％の間である。
【００３０】
また、本発明のシーラント組成物には水が含まれ、ラテックス・エマルジョン及びナノ多孔性粒子が浮遊できるように構成された媒体として用いられる。シーラント組成物の水の重量パーセントは、０．０１％から４２％の間である。
【００３１】
本発明のシーラント組成物には、少なくとも一種類の不凍剤（例えばグリコール）が含まれる。不凍剤は、シーラント組成物の使用可能な温度領域を広げるために用いられる。この不凍剤は、少なくともプロピレングリコール、グリセリン、ジエチレングリコール及び１，３―プロパンジオールなどの一つが含まれる。本発明におけるシーラント組成物の不凍剤の重量パーセントは、４０％から９０％の間である。また、シーラント組成物に二種類以上の不凍剤が含まれる場合、異なる種類の不凍剤の混合比率ついて制限はない。
【００３２】
さらに、シーラント組成物には不凍添加剤を加えてもよく、その重量パーセントは、０．０１％から１０％の間である。不凍添加剤には、無機塩類及び／または有機塩（例えば酢酸カリウム）が含まれ、シーラント組成物の不凍効果を向上するために用いられる。本発明のシーラント組成物の使用可能な温度領域は、−４０°Ｃから８０°Ｃの間である。
【００３３】
また、シーラント組成物には、少なくとも一種類の界面活性剤が含まれる。界面活性剤はラテックス・エマルジョンの安定性を向上させるために用いられ、これによりシーラントの組成物の有効寿命を延長させる。界面活性剤は、直接シーラント組成物に加えても、ラテックス・エマルジョンと混合してからシーラント組成物に加えてもよい。
【００３４】
界面活性剤は、アニオン界面活性剤及び／または非イオン性活性剤でもよい。非イオン性活性剤は、少なくともポリオキシアルキルエン・アルキルエーテル、ポリオキシアルキルエン・アルケニルエーテル、ポリオキシエチレンアルキルアミン及びトリエタノールアミン・ラウリン酸エステルの一つでよい。アニオン界面活性剤は、ＳＤＳでよい。ＳＤＳはシーラント組成物の粘度を上昇させるが、シーラント組成物のラテックス・エマルジョンを効果的に安定させる。
【００３５】
シーラント組成物には、異なる種類の界面活性剤を混合して構成した複合界面活性剤を含めてもよく、複合界面活性剤を構成する界面活性剤の種類は、シーラント組成物において使用するラテックス・エマルジョンの種類及び量に従って選択される。複合界面活性剤は、異なる種類の非イオン界面活性剤の混合物、少なくとも一種類の非イオン界面活性剤と少なくとも一種類のアニオン界面活性剤の混合物、または異なる種類のアニオン界面活性剤の混合物であってもよい。
【００３６】
本発明のシーラント組成物の界面活性剤の重量パーセントは、０．１％から２．５％の間である。
【００３７】
さらに、シーラント組成物には、シーラント組成物の湿潤性、粘性及び拡展性を向上するために用いる湿潤剤（例えばアルコール、エーテルまたはエステル）が含まれる。湿潤剤はシーラント組成物の表面張力を減少させるために用いられ、これによりシーラント組成物はタイヤの端部表面領域まで広がりやすくなる。したがって、シーラント組成物は、タイヤのトレッド領域の中のパンクを効果的に密封できる。
【００３８】
本発明の湿潤剤は、エタノール、プロパノール、イソプロパノール、酪酸エチル、ジメチルスクシネートまたは他の化学物質などでよい。これらの湿潤剤の表面張力は小さいので、シーラント組成物に加えられると、シーラント組成物の表面張力が効果的に低減する。本発明のシーラント組成物の湿潤剤の重量パーセントは、０．０１％から５％の間である。湿潤剤がシーラント組成物の接触角を低減させることは明白である。一方、湿潤剤は、シーラント組成物の不凍効果及び安定効果を向上させる。
【００３９】
さらに、シーラント組成物に補助添加剤を含めてもよい。補助添加剤には、耐食添加剤、殺虫剤、ｐＨ調節剤、あわ止め剤、防腐剤、着色剤及び付臭剤の少なくとも一つが含まれる。補助添加剤は、シーラント組成物の対応する機能を加えるために用いる。
【００４０】
例えば、防腐剤は、シーラント組成物の生物分解可能な成分を保護するために加えられ、これによりシーラント組成物の有効寿命を５年以上に延長できる。
【００４１】
耐食添加剤は、タイヤ内部の発錆を防ぐためにシーラント組成物に加えられる。着色剤はシーラント組成物を着色するために用いられ、付臭剤はシーラント組成物の刺激臭を除去するために用いられる。着色剤及び付臭剤は、シーラント組成物の密封性にいかなる悪影響も生じさせない。あわ止め剤は、シーラント組成物の泡立ちを防ぐために任意に加えられる。ｐＨ調節剤は、シーラント組成物のｐＨを調整するために用いられる。シーラント組成物のｐＨが８を超えると、シーラント組成物のラテックス・エマルジョンはより安定する。シーラント組成物の補助添加剤の重量パーセントは、０．０１％から１％までの間である。
【００４２】
本発明のシーラント組成物は、長さが８ｍｍ未満のスパイクによって、生じたタイヤの穴に対して有意なシール効果を発揮する。シーラント組成物によって、タイヤの穴の密封効果が約１２時間から４８時間継続する。
【００４３】
本発明のシーラント組成物の粘性は１８ｍＰａｓから８００ｍＰａｓの範囲であって、外界温度によって変化する。シーラント組成物のｐＨは８を超えるように調整され、８から１１の範囲が好ましい。シーラント組成物のｐＨが８から１１であるとき、シーラント組成物のラテックス・エマルジョンはより安定する。
【００４４】
さらに、典型的シーラント組成物に使用される高密度な固形粒子をナノ多孔性粒子に置き換えて用いると、シーラント組成物には少なくとも２４時間、明白な沈下が発生しない。
【００４５】
界面活性剤及び防腐剤をシーラント組成物に加えると、シーラント組成物は５年以上その本来の機能を維持できる。
【００４６】
使用に際しては、シーラント組成物は、圧縮空気の作用によりホースを通してタイヤに注入され、その射出圧力は２．５ｂａｒから１０ｂａｒが好ましく、タイヤのバルブコアは取り外してもよい。また、シーラント組成物が広がってタイヤの端部表面領域に到達するので、タイヤのトレッド領域の中のパンクが効果的に密封される。
【００４７】
タイヤのシーラント組成物のシーラント性能を試験するため、長さが８ｍｍ未満のスパイクを用いて、タイヤに穴をあける。タイヤを車両に装着し、シーラント組成物をタイヤに注入する。タイヤを装着した車両を２０ｋｍ未満で運転する。車両が２−５ｋｍ走行する毎に、タイヤの内部空気圧を測定してタイヤの空気漏れを調べる。こうして、タイヤ穴に対するシール効果（それはシーラント組成物によって生じる）を、上述した方法によって記録する。
【００４８】
タイヤの内部空気圧の減衰率が０．２ｂａｒ未満の場合、シーラント組成物がうまくタイヤ穴を密封していること、すなわち、シーラント組成物のシール効果が良好であることを示す。タイヤを車両から外し、タイヤ穴が上方を向くように静止しておく。密封性を確認するために、タイヤ空気圧の減衰率を２４時間または４８時間後に再び測定してもよい。
【００４９】
シーラント組成物の有効寿命は、静的老化試験及び熱力学試験によって調べられる。静的老化試験においては、シーラント組成物を７０°Ｃ以上の温度のオーブンに４０日間以上置いて、シーラント組成物の密封効果を上記の通り調べる。
【００５０】
シーラント組成物の１２の実施例を以下に示す。
【実施例１】
【００５１】
シーラント組成物には、１７．３９重量％の水、５５重量％のグリセリン、２０重量％の天然ラテックス、５重量％のエタノール、１重量％の非イオン性活性剤、１．５重量％のアニオン界面活性剤、０．０１重量％のシリカエーロゲル及び０．１重量％の補助添加剤が含まれる。
【実施例２】
【００５２】
シーラント組成物には、３２．０１重量％の水、４０重量％のグリセリン、５重量％の酢酸カリウム、５重量％の無機塩、１０重量％の天然ラテックス、２．５重量％のエタノール、１重量％の非イオン性活性剤、０．５重量％のアニオン界面活性剤、１重量％のメソポーラス二酸化ケイ素、０．５重量％のシリカエーロゲル、１．９９重量％の活性炭及び０．５重量％の補助添加剤が含まれる。
【実施例３】
【００５３】
シーラント組成物には、３３．１５重量％の水、５０重量％のグリセリン、１４重量％の合成ラテックス、２．２重量％のエタノール、０．３５重量％の非イオン性活性剤、０．２重量％のセノスフェア及び０．１重量％の補助添加剤が含まれる。
【実施例４】
【００５４】
シーラント組成物には、３８．３重量％の水、４８重量％のグリセリン、１０重量％の合成ラテックス、２．５重量％のエタノール、０．７重量％の非イオン性活性剤、０．２重量％のアニオン界面活性剤、０．２重量％のシリカエーロゲル及び０．１重量％の補助添加剤が含まれる。
【実施例５】
【００５５】
シーラント組成物には、３８．２重量％の水、４８重量％の１，３―プロパンジオール、１０重量％の合成ラテックス、２．５重量％のエタノール、０．７重量％の非イオン性活性剤、０．３重量％のアニオン界面活性剤、０．２重量％のメソポーラス炭素及び０．１重量％の補助添加剤が含まれる。
【実施例６】
【００５６】
シーラント組成物には、３８．３５重量％の水、４８重量％のプロピレングリコール、１０重量％の合成ラテックス、２．５重量％のイソプロパノール、０．７重量％の非イオン性活性剤、０．３重量％のアニオン界面活性剤、０．０５重量％のシリカエーロゲル及び０．１重量％の補助添加剤が含まれる。
【実施例７】
【００５７】
シーラント組成物には、１４．７重量％の水、７０重量％のグリセリン、５重量％の無機塩、５重量％の天然ラテックス、２重量％の非イオン性活性剤、２重量％のシリカエーロゲル、１重量％のゼオライト及び０．３重量％の補助添加剤が含まれる。
【実施例８】
【００５８】
シーラント組成物には、２．８重量％の水、９０重量％のプロピレングリコール、２重量％の合成ラテックス、０．１重量％のアニオン界面活性剤、２重量％のシリカエーロゲル、３重量％の炭素エーロゲル及び０．１重量％の補助添加剤が含まれる。
【実施例９】
【００５９】
シーラント組成物には、４０．３重量％の水、４５重量％のプロピレングリコール、２重量％の酢酸カリウム、８重量％の合成ラテックス、２．５重量％のイソプロパノール、１重量％の非イオン性活性剤、０．６重量％のアニオン界面活性剤、０．２重量％のメソポーラス二酸化ケイ素、０．１重量％のシリカエーロゲル、０．１重量％の炭素エーロゲル、０．１重量％のセノスフェア及び０．１重量％の補助添加剤が含まれる。
【実施例１０】
【００６０】
シーラント組成物には、３４．３重量％の水、４８重量％のプロピレングリコール、２重量％の酢酸カリウム、１０重量％の合成ラテックス、１重量％のイソプロパノール、２重量％のｎ―プロパノール、０．７重量％の非イオン性活性剤、０．５重量％のアニオン界面活性剤、０．２重量％のメソポーラス二酸化ケイ素、０．２重量％の活性炭、０．１重量％のセノスフェア及び１重量％の補助添加剤が含まれる。
【実施例１１】
【００６１】
シーラント組成物には、２８．６重量％の水、５４重量％のグリセリン、１０重量％の合成ラテックス、５重量％のエーテル、１重量％の非イオン性活性剤、０．１重量％のアニオン界面活性剤、０．２重量％の活性炭、０．１重量％のセノスフェア及び１重量％の補助添加剤が含まれる。
【実施例１２】
【００６２】
シーラント組成物には、２８．６重量％の水、５４重量％のグリセリン、１０重量％の合成ラテックス、５重量％のエステル、１重量％の非イオン性活性剤、０．１重量％のアニオン界面活性剤、０．２重量％の活性炭、０．１重量％のセノスフェア及び１重量％の補助添加剤が含まれる。
【００６３】
表１は、以下の通りに本発明の上述の１２の実施例の試験成績を示す。
【００６４】
【表１】
0005926298.tif 000002
【００６５】
本発明のシーラント組成物の粘性は１８ｍＰａｓから８００ｍＰａｓの範囲にあり、そのｐＨは８から１１の範囲にある。シーラント組成物の使用可能な温度は、−４０°Ｃから８０°Ｃの範囲にある。シーラント組成物は、タイヤの穴を２４時間以上密封できる。シーラント組成物をタイヤの穴を密封するために用いた後は、水洗いによって容易に落とすことができる。
【００６６】
このように、本発明のシーラント組成物はタイヤの穴を十分に密封できる。さらにまた、シーラント組成物は、使いやすく腐敗しにくく有効寿命が長いので、十分な需要が見込まれる。
【００６７】
上述の実施態様は例示を意図したものであり、限定するためのものではない。本発明は、従来公知の技術を援用して適宜設計変更可能である。
【産業上の利用可能性】
【００６８】
車両等のタイヤのパンク修理に使用でき、産業上有用である。